МАССА ДЛЯ ПРОИЗВОДСТВА КИРПИЧА
MASS FOR BRICK PRODUCTION

Изобретение относится к промышленности строительных материалов и касается составов масс для производства кирпича.
Известна масса для производства кирпича, содержащая, мас.%: глину 65,0-89,0; отходы гравитационного обогащения пегматитовых руд 10,0-30,0 [1].
Задача изобретения состоит в повышении морозостойкости кирпича, полученного из массы.
Технический результат достигается тем, что масса для производства кирпича, содержащая глину, дополнительно содержит золу-унос, барит и волластонит при следующем соотношении компонентов, мас.%: глина 78,0-84,0; зола-унос 12,0-18,0; барит 0,5-1,0; волластонит 3,0-3,5.
Составы керамической массы приведены в таблице.
Таблица
Компоненты
Состав, мас.%:
1
2
Глина
78,0
84,0
Зола-унос
18,0
12,0
Барит
0,5
1,0
Волластонит
3,5
3,0
Морозостойкость (замораживание до - 18°C - оттаивание), циклы
~80
~80
Для приготовления керамической массы могут быть использованы качественные кирпичные глины любых месторождений.
Массу приготавливают следующим образом.
Глину сушат и размалывают до порошкообразного состояния. Волластонит и барит по отдельности размалывают до полного прохождения через сетку 014. Все компоненты смешивают. Влажность массы выбирают в пределах 11-13%. Из полученной массы прессуют кирпич, который обжигают при температуре 1050-1100°C. Поверхность обожженного кирпича (ложок, тычок) оплавляют низкотемпературной плазмой до образования стекловидной пленки.
Источники информации
1. А.с. №631494 СССР, С04В 33/00, 1978.